無電解めっきによって太陽電池電極を提供する方法であって、Aシリコン及び窒化ケイ素を含むパターン化された表面を有するシリコン基板を提供する;Bシリコン基板を活性剤と接触させる、ここで活性剤は貴金属又は貴金属化合物、増粘剤及び水を含む;Cシリコン基板を洗浄剤で洗浄する;及びDシリコン基板を無電解ニッケルめっき溶液中に浸漬して無電解系めっきを実施し、かつシリコン基板の第一表面のシリコン層上に負のニッケル電極を形成する;工程を含む太陽電池電極を提供する方法。貴金属が、パラジウム、金、銀、白金、及びそれらの組合せから成る群から選ばれ、そして貴金属化合物が、パラジウム化合物、金化合物、銀化合物、白金化合物、及びそれらの組合せから成る群から選ばれる、請求項1に記載の無電解めっきによって太陽電池電極を提供する方法。貴金属又は貴金属化合物の含有量が1mg/L~500mg/Lである、請求項1に記載の無電解めっきによって太陽電池電極を提供する方法。増粘剤が、ポリオール、糖類、ポリエチレングリコール、ポリビニルピロリドン、ポリアクリル酸、セルロース、及びそれらの組合せから成る群から選ばれる、請求項1に記載の無電解めっきによって太陽電池電極を提供する方法。ポリオールが、エチレングリコール、プロピレングリコール、グリセリン、マンニトール、ポリビニルアルコール、及びそれらの組合せから成る群から選ばれる、請求項4に記載の無電解めっきによって太陽電池電極を提供する方法。セルロースが、カルボキシメチルセルロース、ヒドロキシエチルセルロース、ヒドロキシプロピルセルロース、ヒドロキシプロピルメチルセルロース、エチルセルロース、及びそれらの組合せから成る群から選ばれる、請求項4に記載の無電解めっきによって太陽電池電極を提供する方法。糖類が、グルコース、フルクトース、スクロース、マルトース、ラクトース、澱粉、及びそれらの組合せから成る群から選ばれる、請求項4に記載の無電解めっきによって太陽電池電極を提供する方法。増粘剤の含有量が0.05g/L~15g/Lである、請求項1に記載の無電解めっきによって太陽電池電極を提供する方法。工程Bにおいて、シリコン基板が活性剤中に浸漬され、または活性剤で噴霧されて活性剤と接触させる、請求項1に記載の無電解めっきによって太陽電池電極を提供する方法。工程Cにおいて、シリコン基板が洗浄剤中に浸漬される、洗浄剤で噴霧される、又は洗浄剤でシャワーされることによって洗浄される、請求項1に記載の無電解めっきによって太陽電池電極を提供する方法。無電解ニッケルめっき溶液が、a4.5g/L~10.0g/Lのニッケルイオン;b0.5g/L~40g/Lの還元剤;c30g/L~60g/Lの、クエン酸、クエン酸アンモニウム、クエン酸ナトリウム、クエン酸カリウム、及びその混合物から成る群から選ばれる第一キレート剤;d5g/L~80g/Lの、アルキロールアミン、エチレンジアミン、ジエチレントリアミン、トリエチレンテトラミン、及びそれらの組合せから成る群から選ばれる第二キレート剤;e0.0005g/L~0.002g/Lの安定剤;及びf水;を含む、請求項1に記載の無電解めっきによって太陽電池電極を提供する方法。アルキロールアミンが、ジエタノールアミン、トリエタノールアミン、及びその混合物から成る群から選ばれる、請求項11に記載の無電解めっきによって太陽電池電極を提供する方法。工程Dにおいて、無電解ニッケルめっき溶液中の塩素イオンの含有量が1000ppm未満である、請求項1に記載の無電解めっきによって太陽電池電極を提供する方法。工程Dにおいて、無電解ニッケルめっき溶液が更に、次リン酸ナトリウム、次亜リン酸アンモニウム、ホスフィン酸、及びその混合物から成る群から選ばれる第一還元剤;及びボランである第二還元剤を含む、請求項1に記載の無電解めっきによって太陽電池電極を提供する方法。工程Dにおいて、無電解ニッケルめっき溶液のpH値が7.0~10.0の範囲にある、請求項1に記載の無電解めっきによって太陽電池電極を提供する方法。工程Dにおいて、無電解ニッケルめっきが40°C~80°Cで実施される、請求項1に記載の無電解めっきによって太陽電池電極を提供する方法。無電解ニッケルめっき溶液の還元剤が、次亜リン酸ナトリウム、次亜リン酸アンモニウム、ホスフィン酸、ヒドラジン、水素化ホウ素ナトリウム、ジメチルアミンボラン、ジエチルアミンボラン、モルホリンボラン、及びそれらの組合せから成る群から選ばれる、請求項11に記載の無電解めっきによって太陽電池電極を提供する方法。無電解ニッケルめっき溶液が、塩化アンモニウム、硫酸アンモニウム、ホウ酸、酢酸、プロピオン酸、シュウ酸、コハク酸、乳酸、グリコール酸、酒石酸、及びそれらの組合せから成る群から選ばれる緩衝剤を更に含み、そして緩衝剤の含有量が1g/L~20g/Lである、請求項11に記載の無電解めっきによって太陽電池電極を提供する方法。無電解ニッケルめっき溶液が更に、フッ化水素酸、フッ化ナトリウム、フッ化カリウム、フッ化アンモニウム、及びそれらの組合せから成る群から選ばれる促進剤を含み、そして促進剤の含有量が2~12g/Lである、請求項11に記載の無電解めっきによって太陽電池電極を提供する方法。安定剤が、チオ尿素;チオ尿素の誘導体;チオシアネート;Pb2、Sb3及びBi3の酢酸化合物;Pb2、Sb3及びBi3の硝酸化合物;並びに‐SH基を有する水溶性有機物質から成る群から選ばれる、請求項11に記載の無電解めっきによって太陽電池電極を提供する方法。シリコン及び窒化ケイ素を含むパターン化された構造を有する太陽電池の電極を形成するための活性剤であって、a貴金属又は貴金属化合物、b増粘剤、及びc水を含む活性剤。貴金属又は貴金属化合物の含有量が1mg/L~500mg/Lであり;そして増粘剤の含有量が0.05g/L~15g/Lである、請求項21に記載の活性剤。貴金属が、パラジウム、金、銀、白金、及びそれらの組合せから成る群から選ばれ、そして貴金属化合物が、パラジウム化合物、金化合物、銀化合物、白金化合物、及びそれらの組合せから成る群から選ばれる、請求項21に記載の活性剤。増粘剤が、ポリオール、糖類、ポリエチレングリコール、ポリビニルピロリドン、ポリアクリル酸、セルロース、及びそれらの組合せから成る群から選ばれる、請求項21に記載の活性剤。ポリオールが、エチレングリコール、プロピレングリコール、グリセリン、マンニトール、ポリビニルアルコール、及びそれらの組合せから成る群から選ばれる、請求項24に記載の活性剤。糖類が、グルコース、フルクトース、スクロース、マルトース、ラクトース、澱粉、及びそれらの組合せから成る群から選ばれる、請求項24に記載の活性剤。セルロースが、カルボキシメチルセルロース、ヒドロキシエチルセルロース、ヒドロキシプロピルセルロース、ヒドロキシプロピルメチルセルロース、エチルセルロース、及びそれらの組合せから成る群から選ばれる、請求項24に記載の活性剤。本発明の実践を説明している具体的な実施態様のおかげで、当業者は、本明細書に開示された内容を通して、本発明の他の利点及び効率を容易に理解することができる。本発明はまた、他の種々の実施態様によって実践され又は適用することができる。異なる見地及び適用に基づく、本明細書における如何なる詳細事項もの多くの他の可能な修正及び変更が、本発明の精神から逸脱することなくできる。実施例1-1活性剤の調製活性剤A~Dが以下に示す組成及び方法として調製された。活性剤A:100mg/Lの塩化パラジウム及び1g/Lのエチレングリコールを水に溶解し、1Lの活性剤Aを得た。活性剤B:50mg/Lの塩化パラジウム及び0.5g/Lのグリセリンを水に溶解し、1Lの活性剤Bを得た。活性剤C:250mg/Lの塩化パラジウム及び1g/LのポリビニルピロリドンK30を水に溶解し、1Lの活性剤Cを得た。活性剤D:10mg/Lの塩化パラジウム及び1g/LのポリエチレングリコールPEG4000を水に溶解し、1Lの活性剤Dを得た。実施例1-2無電解ニッケルめっき溶液の調製無電解ニッケルめっき溶液A~Eが以下に示す組成及び方法として調製された。<無電解ニッケルめっき溶液A>34g/Lの硫酸ニッケル、18g/Lの次リン酸ナトリウム、50g/Lのクエン酸アンモニウム、8g/Lの塩化アンモニウム、10g/Lのトリエタノールアミン、4g/Lのフッ化ナトリウム、0.0009g/Lのチオ尿素を水に溶解し、1Lの溶液を得た。次いで、溶液のpH値を7.5~8.2に調整して無電解ニッケルめっき溶液Aを得た。<無電解ニッケルめっき溶液B>34g/Lの塩化ニッケル、7g/LのDMABジメチルアミンボラン、50g/Lのクエン酸アンモニウム、8g/Lの塩化アンモニウム、60g/Lのトリエタノールアミン、8g/Lのフッ化ナトリウム、0.001g/Lのチオ尿素、1g/Lのサッカリンを水に溶解し、1Lの溶液を得た。次いで、溶液のpH値を8.0~9.0に調整して無電解ニッケルめっき溶液Bを得た。<無電解ニッケルめっき溶液C>35g/Lの硫酸ニッケル、15g/Lの次亜リン酸ナトリウム、5g/LのDMABジメチルアミンボラン、40g/Lのクエン酸アンモニウム、5g/Lの硫酸アンモニウム、20g/Lのトリエタノールアミン、6g/Lのフッ化ナトリウム、0.001g/LのPb2を水に溶解し、1Lの溶液を得た。次いで、溶液のpH値を8.0~8.5に調整して無電解ニッケルめっき溶液Cを得た。<無電解ニッケルめっき溶液D>34g/Lの塩化ニッケル;18g/Lの次リン酸ナトリウム、50g/Lのクエン酸アンモニウム、8g/Lの塩化アンモニウム、30g/Lのトリエタノールアミン、7g/Lのフッ化ナトリウム、0.001g/Lのチオ尿素及び1g/Lのサッカリンを水に溶解し、1Lの溶液を得た。次いで、溶液のpH値を8.0~9.0に調整して無電解ニッケルめっき溶液Dを得た。<無電解ニッケルめっき溶液E>35g/Lの硫酸ニッケル、25g/Lの次亜リン酸ナトリウム、1.25g/LのDMABジメチルアミンボラン、55g/Lのクエン酸アンモニウム、13g/Lの硫酸アンモニウム、40g/Lのトリエタノールアミン、5g/Lのフッ化ナトリウム、0.001g/LのPb2を水に溶解し、1Lの溶液を得た。次いで、溶液のpH値を8.5~9.3に調整して無電解ニッケルめっき溶液Eを得た。実施例1-3無電解めっきによる太陽電池の電極の調製最初に、図2Aに示されるように、第一表面21及び第二表面22を有するシリコン基板2が提供された。第一表面21はn-型シリコン層23を有し、そして第二表面22はp-型シリコン層24を有する。窒化ケイ素層3は第一表面21上に位置し、そしてアルミニウム層6は第二表面22上に位置する。凹部4は窒化ケイ素層3において及び第一表面21において形成され、そして凹部4は窒化ケイ素層3を通して延びる。次いで、窒化ケイ素層3及びアルミニウム層6を有するシリコン基板2が、実施例1-1によって提供された活性剤A中に浸漬される。活性剤Aから取り出された後、シリコン基板2は次いで流水中に浸漬されることによって4分間洗浄される。次いで、図2Bに示されるように、シリコン基板2は実施例1-2から提供された無電解ニッケルめっき溶液A中に浸漬されて50°Cの温度で、無電解めっきプロセスを10分間実施して、シリコン基板2の凹部4中すなわち、シリコン表面25上及びアルミニウム層6の表面上に、負電極51及び正電極52を各々形成する。このようにして、無電解ニッケルめっき法によってなされた太陽電池の電極が得られる。実施例2無電解めっきによる太陽電池の電極の調製最初に、図3Aに示されるように、第一表面21及び第二表面22を有するシリコン基板2が提供される。第一表面21はn-型シリコン層23を有し、そして第二表面22はp-型シリコン層24を有する。窒化ケイ素層3は第一表面21上に位置する。凹部4は窒化ケイ素層3において及び第一表面21において形成され、そして凹部4は窒化ケイ素層3を通して延びてシリコン表面25を露出させる。次いで、窒化ケイ素層3を有するシリコン基板2を、1重量のフッ化水素酸中に20秒間、浸漬し、酸化シリコンの除去プロセスを実施し、続いて水により洗浄する。次に、シリコン基板2がフッ化水素酸によって洗浄され、そしてシリコン基板2が実施例1-1によって提供された活性剤A中に浸漬される。活性剤Aから取り出された後、シリコン基板2は次いで流水中に浸漬されることによって5分間洗浄される。次に、図3Bに示されるように、シリコン基板2を実施例1-2から提供された無電解ニッケルめっき溶液C中に浸漬し60°C~65°Cの温度で、無電解めっきプロセスを10分間実施して、シリコン基板2の凹部4中及び第二表面22上に、負電極51及び正電極52を各々形成する。このようにして、無電解ニッケルめっき法によって作成された太陽電池の電極が得られる。実施例3無電解めっきによる太陽電池の電極の調製最初に、図2Aに示されるように、第一表面21及び第二表面22を有するシリコン基板2が提供される。第一表面21はn-型シリコン層23を有し、そして第二表面22はp-型シリコン層24を有する。窒化ケイ素層3は第一表面21上に位置し、そしてアルミニウム層6は第二表面22上に位置する。凹部4は窒化ケイ素層3において及び第一表面21において形成され、そして凹部4は窒化ケイ素層3を通して延びる。次いで、窒化ケイ素層3を有するシリコン基板2が、実施例1-1によって提供された活性剤B中に浸漬される。活性剤Bから取り出された後、シリコン基板2は次いで流水中に浸漬されることによって10分間洗浄される。次いで、図2Bに示されるように、シリコン基板2を実施例1-2において調製された無電解ニッケルめっき溶液B中に浸漬し57°Cの温度で、無電解めっきプロセスを3分間実施し、シリコン基板2の凹部4中すなわち、シリコン表面25上及びアルミニウム層6の表面上に、負電極51及び正電極52を各々形成する。次いでシリコン基板2を水で洗浄する。次いで、シリコン基板2を実施例1-2において調製された無電解ニッケルめっき溶液A中に浸漬し57°Cの温度で、第二の無電解めっきプロセスを7分間実施し、シリコン基板2の負電極51及び正電極52を厚くする。このようにして、無電解ニッケルめっき法によってなされた太陽電池の電極が得られる。本発明が、その好ましい実施態様に関して説明されてきたが、多くの他の可能な修正及び変更が、以後に請求される通りの本発明の精神及び範囲から逸脱することなくすることができると理解されるべきである。